(57)【要約】【課題】  多種多様なポリオール成分との相溶性に優れると共に、反応性及び発泡適性に優れた糖類由来ポリオールの製造方法を提供する。【解決手段】  デンプン等の糖類と、アルコール類とを、酸触媒存在下で液化反応させて糖類由来ポリオールを製造する方法において、前記アルコール類として、下記一般式（Ｉ）；【化１】2005206659.tif 000008（但し、式中Ｒ1 は炭素数２以上の脂肪族炭化水素骨格又は芳香族の炭化水素骨格を示し、Ｒ2 は炭素数３以上の脂肪族炭化水素骨格を示し、ｎは２以上の整数、ｘは１以上の整数、ｍは１以上ｎ以下の数を示す）で表され、分子量が１５０〜６００であり、水酸基価が２５０〜１３００ｍｇＫＯＨ／ｇである多価アルコールを３０質量％以上含有してなるアルコール類を用いる。【選択図】  なし【特許請求の範囲】
【請求項１】
デンプン等の糖類と、アルコール類とを、酸触媒存在下で液化反応させて糖類由来ポリオールを製造する方法において、
前記アルコール類として、下記一般式（Ｉ）；
【化１】
2005206659.tif 000007
（但し、式中Ｒ1 は炭素数２以上の脂肪族炭化水素骨格又は芳香族の炭化水素骨格を示し、Ｒ2 は炭素数３以上の脂肪族炭化水素骨格を示し、ｎは２以上の整数、ｘは１以上の整数、ｍは１以上ｎ以下の数を示す）で表され、分子量が１５０〜６００であり、水酸基価が２５０〜１３００ｍｇＫＯＨ／ｇである多価アルコールを３０質量％以上含有してなるアルコール類を用いることを特徴とする糖類由来ポリオールの製造方法。
【請求項２】
前記一般式（Ｉ）で表される多価アルコールの分子量が２００〜４５０であり、水酸基価が３５０〜９００ｍｇＫＯＨ／ｇである請求項１に記載の糖類由来ポリオールの製造方法。
【請求項３】
前記アルコール類として、前記一般式（Ｉ）で表される多価アルコールとともに、２個以上の水酸基を有する分子量１５０未満の多価アルコールを含有してなるアルコール類を用いる請求項１または２に記載の糖類由来ポリオールの製造方法。
【請求項４】
前記液化反応における糖類の脱水率が５〜３０％である請求項１〜３のいずれか１項に記載の糖類由来ポリオールの製造方法。
【請求項５】
請求項１〜４のいずれか１項に記載の製造方法により得られた糖類由来ポリオール。
【請求項６】
請求項１〜４のいずれか１項に記載の製造方法により得られた水酸基価２８０〜５５０ｍｇＫＯＨ／ｇの糖類由来ポリオール。
【請求項７】
請求項５または６に記載の糖類由来ポリオールまたは請求項５または６に記載の糖類由来ポリオールを含有したポリオール組成物と、
ポリイソシアネートとを反応させることにより得られたポリウレタン。
【請求項８】
請求項５または６に記載の糖類由来ポリオールまたは請求項５または６に記載の糖類由来ポリオールを含有したポリオール組成物と、
ポリイソシアネートとを発泡剤の存在下で反応させることにより得られたポリウレタン発泡体。
【請求項９】
独立気泡率が７０％以上である請求項８に記載のポリウレタン発泡体。
【請求項１０】
請求項８または９に記載のポリウレタン発泡体からなる断熱材。
【請求項１１】
請求項８または９に記載のポリウレタン発泡体を芯材に用いて構成されたラミネートボード又はパネル。
【発明の詳細な説明】
【技術分野】
【０００１】
この発明は、デンプン等の糖類物質由来の有用なポリオール及びその製造法並びに該糖類由来ポリオールを原料に用いたポリウレタン、ポリウレタン発泡体に関する。この発明の糖類由来ポリオールは、反応性、相溶性、発泡適正に優れており、高独立気泡率、高強度物性が要求される断熱材、建材、家具、内装材、自動車部材等の分野で用いられる硬質ポリウレタン発泡体の製造原料として特に好適である。
【背景技術】
【０００２】
プラスチック発泡体は、包装材、建材、家具、寝具、自動車等において断熱材、緩衝材、遮音材などとして広く使われている。プラスチック産業が繁栄する一方で、石油資源の枯渇等の資源問題、更には石油製品の消費により二酸化炭素放出量が増加する等の環境問題が近年クローズアップされてきており、石化原料の代替としてバイオマスをプラスチック材料として利用する開発研究が行われるようになってきている。バイオマスは動植物・微生物等の営みにより生産される資源であり、永続的であると共にカーボンニュートラルな資源であることから、バイオマスをプラスチック化する技術の実用化は急務になっている。
【０００３】
このようなバイオマスを利用したプラスチックの製造方法のひとつに、木材等のリグノセルロース物質またはデンプン等の糖類などの植物系バイオマスを、ポリエチレングリコール等のエチレンオキサイド系ポリエーテルポリオール、エチレングリコール、グリセリン等の親水性多価アルコール、又はポリカプロラクトンポリオール等のポリエステルポリオールと混合して酸触媒の存在下１００〜２００℃で加熱するという方法で液化した後、該液化物をポリオールとし、整泡剤、発泡剤等の存在下でポリイソシアネート化合物と反応させることにより、ポリウレタン発泡体を製造することが提案されている（例えば特許文献１、２参照）。バイオマスを液化する際に、ポリオキシエチレングリコールを主体とする溶媒が用いられており、これらの溶媒は、バイオマスとの親和性が高く、また、加熱反応中も比較的安定であるため液化能力に優れており、バイオマスを短時間で液状化することができる。
【特許文献１】特開平６−２２６７１１号公報（請求項１〜４）
【特許文献２】特開平８−２２５６５３号公報（請求項１〜２、段落００１５）
【発明の開示】
【発明が解決しようとする課題】
【０００４】
しかしながら、ポリオキシエチレングリコールを主反応溶媒に用いたバイオマス液状化物（バイオマス由来ポリオール）は、溶媒及びバイオマスに起因して親水性が高くなりすぎるという特徴があった。このような親水性が高くなりすぎる問題は、リグニン等の疎水性成分を含むリグノセルロースよりも、デンプン等の炭水化物を主成分とする糖類物質を使用する場合において特に顕著であった。
【０００５】
ウレタン発泡体はポリオールとポリイソシアネートとの三次元架橋反応により形成されるが、殆どの場合、ポリオール成分は発泡体の目的物性に応じて２種以上の成分を使用する。従って、バイオマス由来ポリオールからポリウレタン発泡体を製造する際にも、各種の用途に対応するために、バイオマス由来ポリオールを多種多様の合成系ポリオールと併用する必要がある。しかし、これら合成系ポリオール成分は通常親油性であるため、親水性の高いバイオマス由来ポリオールとは相溶性が悪いので、合成系ポリオールとバイオマス由来ポリオールとを混合したポリオール混合液は、長期保存中に分離を生じたり、バイオマス由来ポリオール中のバイオマス液化成分が混合後にタール状に析出する等の問題があった。また、相溶性の問題はポリオール間のみならず硬化剤であるポリイソシアネート、有機発泡剤との間にも存在するため、発泡系の均一性・安定性が悪く、生成発泡体が不均一になったり、物性が不十分であったり、高独立気泡性の発泡体が得られなくなる等の問題も生じていた。また、発泡剤においても、代替フロン等をはじめとする揮発性有機溶剤との相溶性が悪く、主に、水を発泡剤に利用していたが、元来、水発泡の断熱材は熱伝導率の低い有機溶剤を用いた独立気泡断熱材と比較して断熱性能が劣るため、従来のバイオマス由来ポリオールは、高断熱材発泡体用のポリオールとしては不適であった。このような問題を抱えていることから、従来の方法で得られた液化物をポリウレタン製造用のポリオールとして実用に供しようとしても汎用性に非常に乏しく、現実的には特殊な用途でしか使用できないものであった。
【０００６】
バイオマス由来ポリオールの親水性を低減するために、発明者らは液化反応の際、疎水性の多価アルコールを使用することを検討したが、例えばポリオキシプロピレングリコール（ＰＰＧ）等の非エチレンオキサイド系多価アルコール類は、一般に、バイオマスと相溶性、反応性が悪いために、液化反応は不均一に進み、その結果、一部が固体状で残ったり、バイオマス液化物と多価アルコールが２相に分離してしまい、バイオマスの液化溶媒としては到底利用することはできなかった。
【０００７】
一方、ポリカプロラクトン等のポリエステルポリオールを液化溶媒に用いて得られたバイオマス由来ポリオールは、相溶性については改善されるものの、ポリエーテルポリオールを使用する場合より粘度が高くなり、高温条件下など特定の条件でしか利用できない。また、総じてポリエーテル系ポリオールより高価であるため、バイオマス由来ポリオールの価格も高くなってしまい、到底実使用に供することはできなかった。
【０００８】
また、ポリオキシエチレングリコールやポリカプロラクトン等の多価アルコールは主に一級水酸基を有するので、これらの多価アルコールを用いて得られたバイオマス液化物は、一級水酸基に富むポリオールとなりやすいという問題がある。ポリウレタン発泡体は、ポリオールとポリイソシアネートの混合後、硬化するまでに泡の発生・成長・安定・崩壊までを整泡剤、触媒等の組み合わせで制御することにより形成するが、一級水酸基はイソシアネートとの反応性に富むため、硬化反応時間が早く、その結果、バイオマス由来ポリオールは選択範囲の狭い特定の処方においてのみ発泡体を形成するものとなり、非常に取り扱い難いものであった。
【０００９】
この発明は、かかる技術的背景に鑑みてなされたものであって、多種多様なポリオール成分との相溶性に優れると共に、反応性及び発泡適性に優れた糖類由来ポリオール及びその製造方法、並びに該糖類由来ポリオールを原料に用いたポリウレタン、ポリウレタン発泡体を提供することを目的とする。
【課題を解決するための手段】
【００１０】
前記目的を達成するために、本発明者は鋭意研究の結果、エチレンオキサイド単位を含まないアルコールであっても、アルコールの分子量が特定範囲であって且つその水酸基価の範囲が特定範囲であれば、デンプン等の糖類物質と均一に反応し、かつ得られた反応生成物（糖類由来ポリオール）は良好な相溶性、反応性、発泡適性を有することを見出すに至り、この発明を完成した。即ち、本発明は以下の手段を提供する。
【００１１】
［１］デンプン等の糖類と、アルコール類とを、酸触媒存在下で液化反応させて糖類由来ポリオールを製造する方法において、
前記アルコール類として、下記一般式（Ｉ）；
【００１２】
【化２】
2005206659.tif 000002
【００１３】
（但し、式中Ｒ1 は炭素数２以上の脂肪族炭化水素骨格又は芳香族の炭化水素骨格を示し、Ｒ2 は炭素数３以上の脂肪族炭化水素骨格を示し、ｎは２以上の整数、ｘは１以上の整数、ｍは１以上ｎ以下の数を示す）で表され、分子量が１５０〜６００であり、水酸基価が２５０〜１３００ｍｇＫＯＨ／ｇである多価アルコールを３０質量％以上含有してなるアルコール類を用いることを特徴とする糖類由来ポリオールの製造方法。
【００１４】
［２］前記一般式（Ｉ）で表される多価アルコールの分子量が２００〜４５０であり、水酸基価が３５０〜９００ｍｇＫＯＨ／ｇである前項１に記載の糖類由来ポリオールの製造方法。
【００１５】
［３］前記アルコール類として、前記一般式（Ｉ）で表される多価アルコールとともに、２個以上の水酸基を有する分子量１５０未満の多価アルコールを含有してなるアルコール類を用いる前項１または２に記載の糖類由来ポリオールの製造方法。
【００１６】
［４］前記液化反応における糖類の脱水率が５〜３０％である前項１〜３のいずれか１項に記載の糖類由来ポリオールの製造方法。
【００１７】
［５］前項１〜４のいずれか１項に記載の製造方法により得られた糖類由来ポリオール。
【００１８】
［６］前項１〜４のいずれか１項に記載の製造方法により得られた水酸基価２８０〜５５０ｍｇＫＯＨ／ｇの糖類由来ポリオール。
【００１９】
［７］前項５または６に記載の糖類由来ポリオールまたは前項５または６に記載の糖類由来ポリオールを含有したポリオール組成物と、ポリイソシアネートとを反応させることにより得られたポリウレタン。
【００２０】
［８］前項５または６に記載の糖類由来ポリオールまたは前項５または６に記載の糖類由来ポリオールを含有したポリオール組成物と、ポリイソシアネートとを発泡剤の存在下で反応させることにより得られたポリウレタン発泡体。
【００２１】
［９］独立気泡率が７０％以上である前項８に記載のポリウレタン発泡体。
【００２２】
［１０］前項８または９に記載のポリウレタン発泡体からなる断熱材。
【００２３】
［１１］前項８または９に記載のポリウレタン発泡体を芯材に用いて構成されたラミネートボード又はパネル。
【発明の効果】
【００２４】
［１］の発明では、一般式（Ｉ）で表され、分子量が１５０〜６００、水酸基価が２５０〜１３００ｍｇＫＯＨ／ｇである多価アルコールを３０質量％以上含有してなるアルコール類を用いているから、得られた糖類由来ポリオールは、他のポリオールとの相溶性に優れると共に、反応性及び発泡適性に優れたものとなる。
【００２５】
［２］の発明では、一般式（Ｉ）で表される多価アルコールの分子量が２００〜４５０であり、水酸基価が３５０〜９００ｍｇＫＯＨ／ｇであるから、糖類との反応性をより向上させることができる利点がある。
【００２６】
［３］の発明では、アルコール類として、２個以上の水酸基を有する分子量１５０未満の多価アルコールを併用しているので、アルコール類と糖類との反応性がさらに向上すると共に、その反応の均一性も向上する。
【００２７】
［４］の発明では、液化反応における糖類の脱水率が５〜３０％であるから、得られた糖類由来ポリオールは、反応系において分離、沈殿を生じることがないし、かつ十分な反応性を備えたものとなる。
【００２８】
［５］の発明では、他のポリオールとの相溶性に優れると共に、反応性及び発泡適性に優れた糖類由来ポリオールが提供される。
【００２９】
［６］の発明では、この糖類由来ポリオールをポリイソシアネートと反応させて得た発泡体の架橋密度が大きくなるのでポリウレタン発泡体として十分な強度及び優れた寸法安定性を確保できる。
【００３０】
［７］の発明では、良好な物性を備えた安価なポリウレタンが提供される。
【００３１】
［８］の発明では、良好な発泡体物性を備えた安価なポリウレタン発泡体が提供される。
【００３２】
［９］の発明では、高い断熱性を確保することができるので、例えば断熱材として好適に用いられる。
【００３３】
［１０］の発明では、高い断熱性を備えた断熱材が提供される。
【００３４】
［１１］の発明では、高品質のラミネートボードまたはパネルが提供される。
【発明を実施するための最良の形態】
【００３５】
この発明において出発原料として用いる糖類としては、特に限定されるものではないが、例えば、米・小麦・トウモロコシ等の穀類、サツマイモ・ジャガイモ等のイモ類、デンプン、ショ糖、ブドウ糖等の他、溶解パルプ、古紙等のセルロース物質、或いはその他の炭水化物を主成分として含有する物質等が挙げられる。これらの中でも、デンプン又はデンプンを主成分とする糖類物質を用いるのが、反応性、品質安定性及びコストの面から、特に好ましい。前記糖類としては、エステル化、エーテル化、酸化等の変性されたものを使用しても良い。
【００３６】
糖類の液化に用いるアルコール類としては、下記一般式（Ｉ）；
【００３７】
【化３】
2005206659.tif 000003
【００３８】
（但し、式中Ｒ1 は炭素数２以上の脂肪族炭化水素骨格又は芳香族の炭化水素骨格を示し、Ｒ2 は炭素数３以上の脂肪族炭化水素骨格を示し、ｎは２以上の整数、ｘは１以上の整数、ｍは１以上ｎ以下の数を示す）で表され、分子量が１５０〜６００であり、水酸基価が２５０〜１３００ｍｇＫＯＨ／ｇである多価アルコール（以下、「多価アルコールＡ」という）を３０質量％以上含有してなるアルコール類を用いる。
【００３９】
前記多価アルコールＡとしては、具体的には、特に限定されるものではないが、例えば、ポリオキシプロピレングリコール等の２価アルコール、トリメチロールプロパン、グリセリン等の開始剤にプロピレンオキサイドが付加された３価アルコール等が挙げられる。前記多価アルコールＡは、１種のみ使用するものとしても良いが、種類、分子量のうち少なくともいずれか１つが異なる２種類以上を混合して使用しても良い。前記多価アルコールＡを２種以上混合して使用した場合には、反応性、反応生成物の粘度、水酸基価、発泡適性等を調整しやすい利点がある。
【００４０】
糖類の液化に用いるアルコール類における前記多価アルコールＡの含有率（アルコール類全量に占める多価アルコールＡの割合）が３０質量％未満では、得られる糖類由来ポリオールは、汎用合成系ポリオール、硬化剤であるイソシアネート、発泡剤等との相溶性が低いものとなり、ポリウレタン原料としての適性が不十分になる。より良好な発泡適性及び発泡体物性を得るために、アルコール類における多価アルコールＡの含有率は５０質量％以上とするのが好ましく、特に好ましいのは７０質量％以上である。
【００４１】
前記多価アルコールＡとしては、その分子量が１５０〜６００であり、かつ水酸基価が２５０〜１３００ｍｇＫＯＨ／ｇであるものを用いる。水酸基価が２５０ｍｇＫＯＨ／ｇ未満又は分子量が６００を超えると、糖類への浸透性・反応性が低く液化能力に乏しく、液化反応が不完全になる又は液化生成物が分離する傾向がある。一方、分子量が１５０未満又は水酸基価が１３００ｍｇＫＯＨ／ｇを超えると、相溶性向上効果が不十分であり、得られたバイオマス由来ポリオールと、合成系ポリオール、イソシアネート、発泡剤等との均一な混合が困難となり、良好な発泡性が得られないし、良好な物性を備えた発泡体が得られない。中でも、前記多価アルコールＡとしては、その分子量が２００〜４５０であり、かつ水酸基価が３５０〜９００ｍｇＫＯＨ／ｇであるものを用いるのが、糖類との反応性に特に優れている点で、好ましい。
【００４２】
前記水酸基価とは、試料１ｇから得られるアセチル化物に結合している酢酸を中和するのに必要な水酸化カリウムのｍｇ数のことであり、フタル酸エステル化法により測定された値である。
【００４３】
この発明において、糖類の液化に用いるアルコール類としては、前記多価アルコールＡとともに、２個以上の水酸基を有する分子量１５０未満の多価アルコールを含有してなるアルコール類を用いるのが好ましい。即ち、前記多価アルコールＡとともに、２個以上の水酸基を有する分子量１５０未満の多価アルコール（以下、「多価アルコールＢ」という）を併用するのが好ましい。この多価アルコールＢは、糖類への親和性が高く、反応性にも富むので、糖類物質との反応の速度及び反応の均一性を向上させることができる。前記多価アルコールＢとしては、具体的には、特に限定されるものではないが、例えばプロピレングリコール、ジプロピレングリコール、エチレングリコール、ジエチレングリコール、グリセリン、トリメチロールプロパン、１，２，６−ヘキサントリオール等が挙げられる。この多価アルコールＢの使用量は、液化溶媒であるアルコール類全量の４０質量％以下にするのが好ましい。４０質量％を超えると、得られる糖類由来ポリオールの合成系ポリオール等との相溶性が低下するし、また低分子成分含有量が多くなることで良好なポリウレタン発泡体が得られなくなるので、好ましくない。より良好な発泡適性および発泡体物性を得るために、前記多価アルコールＢの使用量は、アルコール類全量の３０質量％以下にするのが特に好ましい。
【００４４】
前記アルコール類としては、前記多価アルコールＡ及び前記多価アルコールＢの他に、糖類物質の特性、反応工程及び糖類由来ポリオールの使用目的に応じて、さらに他のアルコール類を併用することができる。ここで言う他のアルコール類（以下、「アルコールＣ」という）としては、特に限定されるものではないが、例えばペンタノール、ヘキサノール、ジエチレングリコールモノブチルエーテル等の１価アルコール、ポリオキシエチレングリコール等のオキシエチレン系のポリエーテルタイプポリオール、二塩基酸とグリコール類から得られる重縮合型ポリエステルタイプポリオール、環状エステル開環重合によって得られるラクトン系ポリエステルポリオール等があげられる。前記アルコールＣとしては、分子量３０００以下のものを用いるのが好ましい。
【００４５】
糖類を液化する際、前記アルコール類以外に、必要に応じて、変性剤、希釈剤等を添加しても良い。これら添加剤の種類、添加量は特に限定されない。例えば変性剤としてはε―カプロラクトン、ラクチド等の環状エステル等が挙げられ、希釈剤としては水、メタノール、アセトン、プロピレンカーボネート等が挙げられる。これら変性剤、希釈剤を添加する時期は特に制限がなく、液化反応前、液化反応途中、液化反応完了後のいずれの時期に添加しても良い。
【００４６】
糖類物質の液化反応の際、糖類物質１００質量部に対して、前記アルコール類を２０〜１０００質量部混合するのが好ましい。２０質量部未満では、反応系の均一性が悪くなるし、反応の粘度も高いので、反応生成物の品質管理及び実使用が困難になるので、好ましくない。一方、１０００質量部を超えると、液化反応に支障はないものの、余剰な反応試薬を使用することで工程の効率が悪くなるので、好ましくない。中でも、糖類物質１００質量部に対して、前記アルコール類を５０〜５００質量部混合するのが特に好ましい。
【００４７】
なお、本発明に言う「糖類由来ポリオール」とは、糖類とアルコール類との反応（液化反応）により得られた水酸基を含有する反応生成物のことである。糖類の液化反応に関与せず、反応後に糖類液化物（糖類由来ポリオール）と共存する未反応アルコール等を含んでいても良い。勿論、糖類由来ポリオールの含有率を高めるために、未反応アルコール等を減圧蒸留等の方法によって除去されていても良い。
【００４８】
この発明において、液化反応条件としては、液化反応の方法・装置などにより適宜選択すれば良いが、反応温度は８０〜２００℃に設定するのが好ましく、特に好適なのは１００〜１８０℃である。また、反応時間は３〜３００分に設定するのが好ましく、特に好適なのは５〜１２０分である。反応装置としては、連続式液化装置、バッチ式液化装置、半連続バッチ式液化装置等、公知の装置及び方法はすべて使用できる。
【００４９】
この発明において、液化反応は酸触媒の存在下で行うのが好ましく、また液化反応は常圧で行うのが好ましい。酸触媒としては、無機酸、有機酸、ルイス酸等が挙げられ、中でも、硫酸、燐酸、塩酸、トルエンスルホン酸、フェノールスルホン酸、塩化アルミニウム、塩化亜鉛、三フッ化ホウ素を用いるのが好ましい。酸触媒添加量は、糖類の量に対して０．０５〜３０質量％に設定するのが好ましい。添加量が３０質量％を超えると、糖類物質に高度脱水等の過剰反応が起こり、ポリオールとしての機能が低下する傾向があるので好ましくないし、０．０５質量％未満では、液化反応が不十分となり固形物のまま残存する傾向があるので好ましくない。中でも、酸触媒添加量は、糖類の量に対して０．１〜２０質量％に設定するのがより好ましく、特に好ましいのは０．３〜１０質量％である。
【００５０】
前記液化反応は主に糖類の加溶媒分解反応であるが、それと同時に糖類物質の脱水、酸化反応も起こる。糖類は本来多くの水酸基をもつ高極性物質であるが、これらの反応により糖類は親油性の多価アルコールと反応するとともに水酸基が減少し、親水性が低減してポリウレタン反応に適する極性及び水酸基価を有した糖類由来ポリオールとなる。ただ、これらの脱水反応が過剰に起こると、硬質ポリウレタン発泡用ポリオールとしての反応性が不十分となり良好なポリウレタン発泡体を製造するのが困難となる。良好な物性を有するポリウレタン発泡体を得るためには、液化反応における糖類の脱水率は５〜３０％であるのが好ましい。脱水率は以下の式により算出される。
【００５１】
脱水率（％）＝（液化反応中に生成する水分量）／（糖類仕込み量（乾燥ベース）−未反応糖類量）×１００＝（液化反応後の系中の全水分量−液化反応前の系中の全水分量（主に糖類の含水量））／（糖類仕込み量（乾燥ベース）×糖類反応率）×１００
なお、糖類反応率は、液化反応生成物中の未反応固形糖類をろ別、乾燥し、定量して求められる。
【００５２】
糖類の脱水率が５％未満では、糖類の反応が不十分であるために、糖類由来ポリオールを他のポリオール（１ないし複数）および／またはポリイソシアネートと混合する際に該糖類由来ポリオールが分離したり沈殿したりすることがあるので好ましくない。一方、脱水率が３０％を超えると、糖類由来ポリオールの分子内／分子間の脱水反応が過剰に起こり水酸基価が極端に低下するとともに、粘度の上昇あるいはゲル化を起こす傾向があるので、好ましくない。また、脱水率が３０％を超えると、硬質ポリウレタンの原料として反応性が低く、所望する架橋密度および強度が得られない傾向があるので、好ましくない。中でも、前記液化反応における糖類の脱水率は１０〜２０％であるのがより好ましい。
【００５３】
得られた糖類由来ポリオールの水酸基価は、良好な硬質ポリウレタン発泡体を得る観点から、２８０〜５５０ｍｇＫＯＨ／ｇであるのが好ましい。２８０ｍｇＫＯＨ／ｇ未満では、発泡体の架橋密度が低く硬質ポリウレタン発泡体として所望する強度及び寸法安定性を得にくい傾向があるので好ましくない。一方、５５０ｍｇＫＯＨ／ｇを超えると、糖類由来ポリオールの相溶性が低下して他の発泡配合成分と分離したり、またポリイソシアネートとの反応における発熱量が大きく発泡体に焦げ跡（スコーチ）等の欠陥が発生しやすくなるので、好ましくない。中でも、得られた糖類由来ポリオールの水酸基価は、３００〜５００ｍｇＫＯＨ／ｇであるのがより好ましい。この水酸基価は、フタル酸エステル化法により測定された値である。
【００５４】
前記得られた糖類由来ポリオールは、例えば、アルカリ性物質を用いて酸触媒を中和した後、ポリウレタン製造用ポリオールとして使用することができる。この糖類由来ポリオールに含有される水分及び中和塩等の不純物は、必要に応じて減圧又は／及びろ過等の方法により除去してもよい。
【００５５】
本発明の糖類由来ポリオールを用いてポリウレタン又はポリウレタン発泡体を製造するに際し、糖類由来ポリオールをポリオール成分として単独で使用しても良いが、糖類由来ポリオールに１種または２種以上の他のポリオール（例えば合成系ポリウレタン発泡用ポリオール）や鎖延長剤等を混合せしめたものをポリオール成分として使用しても良い。合成系ポリオールや鎖延長剤は、発泡系の粘度、反応性、発泡体の独立気泡率、強度物性などを調整する等の目的で使用することから、その種類及び配合比に制限は無く、広範囲に選択することができる。
【００５６】
前記合成系ポリオールとしては、例えば、ポリオキシプロピレングリコール、（ポリオキシエチレン）（ポリオキシプロピレン）グリコール、ポリオキシブチレングリコールの他、グリセリン、トリメチロールプロパン、ペンタエリスリトール等にプロピレンオキシド、ε―カプロラクトンを反応させて得られたポリオキシプロピレンポリオール、ポリ（カプロラクトン）ポリオール等が挙げられる。具体的には例えば三洋化成工業（株）製「サンニックスＨＤ４０２」、三井武田ケミカル（株）製「ＰＥ４５０」、ダイセル化学（株）「ＰＣＬ３０３」等が挙げられる。鎖延長剤としては、例えばグリセリン、エチレングリコール、１，４−ブタンジオール等が挙げられる。
【００５７】
前記糖類由来ポリオールからポリウレタン発泡体を製造する際には、例えば、まず糖類由来ポリオールに、所定量の整泡剤、触媒および発泡剤、必要に応じて合成系ポリオール等を加え、よく混合してポリオール組成物を得る。ポリオール組成物の水酸基価を考慮して所定量のポリイソシアネートを加え、一定時間強く攪拌し、発泡および樹脂化を行う。
【００５８】
発泡工程には、従来から使用されている方法および装置がすべて適用可能であり、ポリオール組成物とポリイソシアネートとを反応させてポリウレタン発泡体を製造する。例えば、スラブ発泡方式、注入発泡（モールド）方式、スプレー発泡方式、面材との一体成形のラミネート発泡方式等のいずれの方法も採用できる。また、原料温度、金型温度、各配合成分の混合方式、混合速度等の発泡条件は公知のポリウレタン発泡で用いられる条件を採用できる。
【００５９】
添加される整泡剤の種類と量の選択は、特に限定されることはなく、従来ポリウレタン発泡体に使用されるものの中から、要求される発泡体の発泡倍率、独立気泡率などを考慮して適宜選択すればよい。例えば（ポリジメチルシロキサン）（ポリオキシアルキレン）共重合ポリエーテル系の整泡剤等が用いられる。整泡剤の添加量はポリオール組成物１００質量部に対して０．１〜５質量部とするのが好ましい。０．１質量部未満では、整泡効果が不十分で発泡体が崩壊したり発泡体のセル荒れが発生したりする傾向があるので好ましくないし、一方５重量部を超えてもこれ以上の整泡効果の向上は望めず過剰添加になるだけであるので好ましくない。中でも、整泡剤の添加量はポリオール組成物１００質量部に対して０．２〜２質量部とするのが特に好ましい。
【００６０】
高断熱性が要求される断熱材等の用途においては、発泡体の独立気泡率は７０％以上であるのが好ましい。中でも、発泡体の独立気泡率は８０％以上であるのがより好ましく、特に好適なのは９０％以上である。本発明の糖類由来ポリオールは、適正に整泡剤及び反応触媒を選択することにより、上記範囲の独立気泡率を有したポリウレタン発泡体を得ることができる。なお、前記独立気泡率はＡＳＴＭＤ−２８５６に基づいて測定された値である。
【００６１】
本発明の糖類由来ポリオールを用いてポリウレタン又はポリウレタン発泡体を製造する際に用いる反応触媒としては、例えばＮ、Ｎ―ジメチルシクロヘキシルアミン、Ｎ−メチルモルフォリン、Ｎ，Ｎ’−ジメチルアミノエタノール、ピリジン等のモノアミン；Ｎ，Ｎ，Ｎ’，Ｎ’−テトラメチルプロピレンジアミン、ビス（ジメチルアミノエチル）エーテル、トリエチレンジアミン、Ｎ，Ｎ’−ジメチルピペラジン、８−ジアザビシクロ（５，４，０）ウンデセン−７（ＤＢＵ）等のジアミン；Ｎ，Ｎ，Ｎ’，Ｎ’’，Ｎ’’−ペンタメチルジエチレントリアミン、Ｎ，Ｎ，Ｎ’，Ｎ’−テトラ（３−ジメチルアミノプロピル）メタンジアミン等のポリアミン；ジブチルスズジアセテート、ジメチルスズメルカプタイド、酢酸カリウム、炭酸カルシウム等の有機金属化合物や、弱酸の塩等の塩基性物質等が挙げられる。具体的には、例えば、花王（株）製「ＫＬ３１」、「ＫＬ３」、日東化成（株）製「ネオスタンＵ−１００」等が挙げられる。反応触媒は１種のみを添加しても良いが、泡化反応と樹脂化反応のバランスおよび発泡体の独立気泡率を調整するために２種以上を使用するのが望ましい。
【００６２】
前記発泡剤としては、環境保護の観点から、水を使用するのが望ましいが、断熱性能、面材との接着性等を考慮して従来のポリウレタン発泡に使用されている揮発性有機化合物等を併用しても良い。或いは、発泡剤として前記揮発性有機化合物を単独で使用しても良い。前記揮発性有機化合物としては、特に限定されるものではないが、例えばＨＣＦＣ−１４１ｂ（ＣＨ3ＣＣｌ2Ｆ）、ＨＦＣ−２４５ｆａ（ＣＦ3ＣＨ2ＣＨＦ2）、ＨＦＣ−３６５ｍｆｃ（ＣＦ3ＣＨ2ＣＦ2ＣＨ3）、塩化メチレン、ｎ−ペンタン、シクロペンタン等が挙げられる。発泡剤の配合量は、従来のポリウレタン発泡体を製造する場合の常用量でよい。例えば、水を用いる場合には、ポリオール組成物１００質量部に対して１５質量部以下とするのが好ましく、また揮発性有機化合物を用いる場合には、ポリオール組成物１００質量部に対して２〜１５０質量部とするのが好ましい。
【００６３】
前記ポリイソシアネートとしては、トルエンジイソシアネート（ＴＤＩ）、ジフェニルメタンジイソシアネート（ＭＤＩ）、１，６−ヘキサメチレンジイソシアネート（ＨＤＩ）、２，２，４（２，４，４）−トリメチルヘキサメチレンジイソシアネート（ＴＭＨＤＩ）、ｐ−フェニレンジイソシアネート（ＰＰＤＩ）等のジイソシアネート、ジメチレントリフェニルメタンテトライソシアネート、トリフェニルメタントリイソシアネート等の多官能イソシアネートの他、ウレタン変性ＴＤＩ、アロファネート変性ＴＤＩ、ビウレット変性ＴＤＩ、イソシアヌレート変性ＴＤＩ等の変性ＴＤＩ、ウレタン変性ＭＤＩ、カルボジイミド変性ＭＤＩ、ウトニミン変性ＭＤＩ等の変性ＭＤＩ、変性ＨＤＩ等の変性イソシアネート、さらにＴＤＩ／ＭＤＩ混合物などが挙げられる。中でも、硬質発泡体としての物性、コスト、作業環境等を考慮するとＭＤＩを用いるのが特に好ましい。具体的には日本ポリウレタン（株）製の「ミリオネートＭＲ−１００」、三井化学（株）製の「コスモネートＭ１００」、ダウ・ポリウレタン日本（株）製「ＰＡＰＩ１３５」等が挙げられる。前記ポリイソシアネートの配合量は、ポリオール組成物の全活性水素基１００モルに対して、ポリイソシアネートのイソシアネート基５０〜２００モルに設定するのが好ましい。５０モル未満では硬質発泡体としての発泡体の強度及び寸法安定性が不十分となる傾向があるので好ましくない。一方２００モルを超えると、発泡体の脆性が大きく物性バランスが悪くなる傾向があるので好ましくない。ただ、ポリイソシアヌレート処方で耐熱性、難燃性の高いポリシソアヌレート発泡体を製作する場合、イソシアヌレート化触媒等の存在下でポリイソシアネートの配合量は２００〜４００モルを使用することができる。中でも、前記ポリイソシアネートの配合量は、ポリオール組成物の全活性水素基１００モルに対して、ポリイソシアネートのイソシアネート基８０〜１５０モルに設定するのが特に好ましい。
【００６４】
この発明に係る糖類由来ポリオールの発泡適性又はこの発明のポリウレタン発泡体の物性をさらに改善することを目的として、発泡、硬化を行う前に各種の添加剤を添加しても良い。例えば、糖類由来ポリオールの粘性、作業性といった溶液物性を改善するための低分子化合物または乳化剤、使用する成分間の混合状態を改善する為の乳化剤、ポリイソシアネートとの反応性を改善する為の反応ブロック剤（ポリオールに溶解しない溶媒等）、発泡成形材料の着色のための着色剤、発泡成形材料を増量したり物性を改善したりするための充填剤（フィラー）、発泡成形材料の難燃化を図るための難燃化剤、発泡成形材料の光・酸化安定性を高めるための安定剤等の各種添加剤を添加しても良い。
【００６５】
この発明に係る硬質ポリウレタン発泡体は、例えば、包装材、建材、家具、寝具、保温保冷機器、自動車、土木分野等において断熱材、緩衝材、遮音材、構造材等として用いられる。発泡体の特徴である軽さを保ちながら多くの用途に対応するために前記硬質ポリウレタン発泡体の密度は２０〜１００ｋｇ／ｍ3 であるのが好ましく、また前記硬質ポリウレタン発泡体の圧縮強度は４０ｋＰａ以上であるのが好ましい。畳の緩衝・断熱用心材または住宅等の床用、壁、天井断熱材として使用する場合には、前記硬質ポリウレタン発泡体の密度を２５〜２００ｋｇ／ｍ3 、圧縮強度を５０〜５００ｋＰａ、独立気泡率を８０％以上に設定するのが好ましい。また、前記硬質ポリウレタン発泡体の断熱性をさらに向上するために、低熱伝導率の有機発泡剤単独で又は水を併用して発泡体を製造するようにしても良い。この場合、硬質ポリウレタン発泡体の密度を２０〜５０ｋｇ／ｍ3 、圧縮強度を５０〜２００ｋＰａに設定するのが好ましい。
【００６６】
また、この発明の硬質ポリウレタン発泡体は、他の材料を面材として一体成形することにより、ラミネートボードやパネルとして利用することもできる。
【００６７】
本発明によれば、糖類から、合成系ポリオール、ポリイソシアネート、発泡剤との相溶性に優れると共に、反応性及び発泡適性にも優れたポリオール（糖類由来ポリオール）を容易かつ安価で製造することができる。そして、得られた糖類由来ポリオールを単独で用いて又は他の合成系ポリオールと併用して、高独立気泡率の硬質ウレタン発泡体などの多種多様な処方及び物性に対応したポリウレタン又はポリウレタン発泡体を製造することができる。
【実施例】
【００６８】
次に、この発明の具体的実施例について説明するが、本発明はこれら実施例のものに特に限定されるものではない。
【００６９】
＜原材料＞
実施例で用いた多価アルコールＡは、以下のとおりである。
［多価アルコールＡ］…一般式（Ｉ）で表され、分子量が１５０〜６００であり、水酸基価が２５０〜１３００ｍｇＫＯＨ／ｇである多価アルコール
ＰＰＧ２００：ポリオキシプロピレングリコール、平均分子量２００、水酸基価５６０（三洋化成（株）製、商品名「ニューポールＰＰ−２００）
ＰＰＧ４００：ポリオキシプロピレングリコール、平均分子量４００、水酸基価２８０（三洋化成（株）製、商品名「ニューポールＰＰ−４００）
ＧＰ２５０：グリセリンにプロピレンオキシドを反応させた分子量２５０、水酸基価６７０のポリエーテルポリオール（三洋化成（株）製、商品名「ニューポールＧＰ−２５０」）
ＭＮ３００：グリセリンにプロピレンオキシドを反応させた分子量３００、水酸基価５６０のポリエーテルポリオール（三井武田ケミカル（株）製、商品名「アクトコールＭＮ３００」）
ＧＰ４００：グリセリンにプロピレンオキシドを反応させた分子量４００、水酸基価３７０のポリエーテルポリオール（三洋化成（株）製、商品名「ニューポールＧＰ−４００」）。
【００７０】
また、実施例で用いた多価アルコールＢは、以下のとおりである。
［多価アルコールＢ］…２個以上の水酸基を有する分子量１５０未満の多価アルコール
グリセリン（坂本薬品工業（株）製）
プロピレングリコール（ＰＧ、関東化学（株）製）
トリメチロールプロパン（ＴＭＰ、関東化学（株）製）
ジプロピレングリコール（ＤＰＧ、旭硝子（株）製）。
【００７１】
また、実施例で用いたアルコールＣは、以下のとおりである。
［アルコールＣ］…前記多価アルコールＡ、多価アルコールＢのいずれの群にも属しないアルコール
ＰＥＧ４００：ポリオキシエチレングリコール、平均分子量４００、水酸基価２８０（（三洋化成（株）製）
ＰＥＧ２００：ポリオキシエチレングリコール、平均分子量２００、水酸基価５６０（（三洋化成（株）製）
ＰＥ２５０：ペンタエリスリトールにプロピレンオキシドを反応させた分子量８８０、水酸基価２５０のポリエーテルポリオール（三井武田ケミカル（株）製、商品名「アクトコールＰＥ２５０」）
ＰＰＧ９５０：ポリオキシプロピレングリコール、平均分子量９５０、水酸基価１２０（三洋化成（株）製、商品名「ニューポールＰＰ−９５０」）
ＳＯＲ２５０：ソルビトールにプロピレンオキシドを反応させた分子量１６００、水酸基価２１２のポリエーテルポリオール（三井武田ケミカル（株）製、商品名「アクトコールＳＯＲ２５０」）
【００７２】
＜実施例１〜４＞
トウモロコシデンプン（含水率１２％）３４１ｇを、２重量％の硫酸を含む多価アルコールＡ６００ｇと共に１Ｌ容量のガラスフラスコに投入し、熱媒温度１６０℃のオイルバスで、反応生成物の水酸基価が４２０ｍｇＫＯＨ／ｇ前後になるように６０〜１２０分反応させ、糖類由来ポリオールを得た。実施例１では多価アルコールＡとしてＰＰＧ２００を用い、実施例２では多価アルコールＡとしてＧＰ２５０を用い、実施例３では多価アルコールＡとしてＭＮ３００を用い、実施例４では多価アルコールＡとしてＧＰ４００を用いた。
【００７３】
得られた糖類由来ポリオールは何れも均一で良好な液状であった（液化状況の評価「○」）。また、実施例１〜実施例４の糖類由来ポリオールと、３種類の従来ポリオールとの混合物は、いずれも均一な混合物となり、１週間の保存後においても沈殿、分離はなかった。
【００７４】
また、得られた各糖類由来ポリオールを水発泡した場合（従来ポリオール併用）、表１に示すように、いずれにおいても均一で良好な発泡体が得られた。また発泡体の独立気泡率は８５％以上と良好であった。
【００７５】
また、得られた各糖類由来ポリオールを単独で水発泡した場合、糖類由来ポリオールは、いずれも発泡処方成分と良好な相溶性を示し、均一なポリウレタン発泡体が得られた。得られた発泡体の評価結果を表３に示す。従来ポリオール併用の場合（表１参照）と比較すると、独立気泡率は若干低くなるが、８０％以上の独立気泡率が得られており、良好な発泡体が得られた。
【００７６】
また、得られた各糖類由来ポリオールを有機発泡剤（ＨＣＦＣ−１４１ｂ）で発泡した場合（従来ポリオール併用）、表１に示すように、いずれも均一で良好な発泡体が得られた。発泡体の独立気泡率は９０％以上と良好であった。
【００７７】
また、得られた各糖類由来ポリオールを単独で有機発泡剤（ＨＣＦＣ−１４１ｂ）で発泡した場合、表３に示すように、いずれも均一で良好なポリウレタン発泡体が得られた。発泡体の独立気泡率は８５％以上であった。
【００７８】
＜実施例５〜７＞
多価アルコールＡの単独使用に代えて、多価アルコールＡであるＧＰ４００と、アルコールＣであるＰＥＧ４００とを表１に示す混合質量比で混合した混合物を用いた以外は、実施例１と同様にして糖類由来ポリオールを得た。
【００７９】
得られた糖類由来ポリオールは何れも均一で良好な液状であった（液化状況の評価「○」）。また、実施例５、６の各糖類由来ポリオールと、３種類の従来ポリオールとの混合物は、いずれも均一な混合物となり、１週間の保存後においても沈殿、分離はなかった。実施例７の糖類由来ポリオールとＧＰ４００との混合物は、静置後多少の分離が生じた。これはＧＰ４００の使用量が全アルコール量の３０質量％と少ない上に、混合に使用された従来ポリオールＰＥＧ４００は疎水性が比較的大きいものであるからと考えられる。
【００８０】
また、得られた各糖類由来ポリオールを水発泡した場合（従来ポリオール併用）、表１に示すように、いずれにおいても均一で良好な発泡体が得られた。また発泡体の独立気泡率は８５％以上と良好であった。
【００８１】
また、実施例５、６の各糖類由来ポリオールを有機発泡剤（ＨＣＦＣ−１４１ｂ）で発泡した場合（従来ポリオール併用）、表１に示すように、いずれも均一で良好な発泡体が得られた。発泡体の独立気泡率は９０％前後で良好であった。実施例７の糖類由来ポリオールを有機発泡剤（ＨＣＦＣ−１４１ｂ）で発泡した場合、表１に示すように、多少のセル荒れがみられ、独立気泡率も８２％と他よりは低かったが、実用的に十分に使用できるものであった。なお、実施例７の糖類由来ポリオールはＨＣＦＣ−１４１ｂ（有機発泡剤）と混合して静置すると発泡剤の分離が見られたが、混合すると均一になった。実施例５、６の糖類由来ポリオールはＨＣＦＣ−１４１ｂ（有機発泡剤）と混合して静置しても分離、沈殿はなかった。
【００８２】
＜実施例８〜１０＞
多価アルコールＡの単独使用に代えて、多価アルコールＡであるＰＰＧ４００と、多価アルコールＢであるグリセリン、プロピレングリコールまたはトリメチロールプロパンとを質量比７／３で混合した混合物を用いた以外は、実施例１と同様にして糖類由来ポリオールを得た。
【００８３】
得られた糖類由来ポリオールは何れも均一で良好な液状であった（液化状況の評価「○」）。また、実施例９、１０の各糖類由来ポリオールと、３種類の従来ポリオールとの混合物は、いずれも均一な混合物となり、１週間の保存後においても沈殿、分離はなかった。実施例８の糖類由来ポリオールとＧＰ４００との混合物は、静置後多少のタール状物が生じた。これは特に親水性の強いグリセリンが優先的にデンプンと反応し、高親水性の生成物が生じやすいからであるが、より水酸基価の高いポリオールであるＰＥ４５０やＭＮ３００との混合は問題がなかった。
【００８４】
また、得られた各糖類由来ポリオールを水発泡した場合（従来ポリオール併用）、表１に示すように、いずれにおいても均一で良好な発泡体が得られた。また発泡体の独立気泡率は８５％以上と良好であった。
【００８５】
また、得られた各糖類由来ポリオールを有機発泡剤（ＨＣＦＣ−１４１ｂ）で発泡した場合（従来ポリオール併用）、表１に示すように、いずれも均一で良好な発泡体が得られた。発泡体の独立気泡率は９０％前後で良好であった。なお、実施例８〜１０の糖類由来ポリオールはＨＣＦＣ−１４１ｂ（有機発泡剤）と混合して静置しても分離、沈殿はなかった。
【００８６】
＜比較例１＞
ＧＰ４００／ＰＥＧ４００を２０／８０に設定した以外は、実施例５〜７と同様にして糖類由来ポリオールを得た。
【００８７】
得られた糖類由来ポリオールは均一で良好な液状であった（液化状況の評価「○」）。また、比較例１の糖類由来ポリオールと、従来ポリオールのＧＰ４００またはＰＥ４５０との混合物は、ゲル状の物質を析出し、静置したら全体がゲル状になった。比較例１の糖類由来ポリオールと、従来ポリオールのＭＮ３００との混合物はゲル状物質の析出はなかったが、静置すると相分離を生じた。このように、比較例１の糖類由来ポリオールは、従来ポリオールとの相溶性は不十分であった。
【００８８】
また、得られた糖類由来ポリオールを水発泡した場合（従来ポリオール併用）、発泡過程で原料の相分離が起こっていることが認められた。得られた発泡体に微小な色の斑が見られ、セルも均一ではなかった。発泡体の独立気泡率は２４％と実施例より著しく低かった（表２参照）。
【００８９】
また、得られた各糖類由来ポリオールを有機発泡剤（ＨＣＦＣ−１４１ｂ）で発泡した場合（従来ポリオール併用）、発泡体のセルが荒く、ボイドも見られた。独立気泡率は３５％と低かった（表２参照）。なお、比較例１の糖類由来ポリオールはＨＣＦＣ−１４１ｂ（有機発泡剤）と混合して静置すると、タール状の析出物が見られ、またＨＣＦＣ−１４１ｂは一部が溶解せずに分離していた。
【００９０】
＜比較例２、３＞
アルコール類として、多価アルコールＡに代えて、アルコールＣであるＰＥＧ４００またはＰＥＧ２００を用いた以外は、実施例１と同様にして糖類由来ポリオールを得た。
【００９１】
得られた糖類由来ポリオールは何れも均一で良好な液状であった（液化状況の評価「○」）。また、比較例２、３の各糖類由来ポリオールと、従来ポリオールのＧＰ４００またはＰＥ４５０との混合物は、ゲル状の物質を析出し、静置したら全体がゲル状になった。比較例２、３の各糖類由来ポリオールと、従来ポリオールのＭＮ３００との混合物はゲル状物質の析出はなかったが、静置すると相分離を生じた。このように、比較例２、３の糖類由来ポリオールは、従来ポリオールとの相溶性は不十分であった。
【００９２】
また、得られた糖類由来ポリオールを水発泡した場合（従来ポリオール併用）、発泡過程で原料の相分離が起こっていることが認められた。得られた発泡体に微小な色の斑が見られ、セルも均一ではなかった。発泡体の独立気泡率も低かった（表２参照）。
【００９３】
また、得られた各糖類由来ポリオールを有機発泡剤（ＨＣＦＣ−１４１ｂ）で発泡した場合（従来ポリオール併用）、発泡体のセルが荒く、ボイドも見られた。独立気泡率は３０％以下で低かった（表２参照）。なお、比較例２、３の糖類由来ポリオールはＨＣＦＣ−１４１ｂ（有機発泡剤）と混合して静置すると、タール状の析出物が見られ、またＨＣＦＣ−１４１ｂは一部が溶解せずに分離していた。
【００９４】
＜比較例４〜７＞
アルコール類として、多価アルコールＡに代えて、前記一般式（Ｉ）と同様な構造を有するが、分子量又は水酸基価が本発明の規定範囲を逸脱する多価アルコールＤＰＧ、ＰＰＧ９５０、ＰＥ２５０またはＳＯＲ２５０を用いた以外は、実施例１と同様にして糖類由来ポリオールを得た。
【００９５】
比較例４の糖類由来ポリオールは均一で良好な液状であったが、比較例５〜７では均一な反応生成物（糖類由来ポリオール）は得られなかった。すなわち、デンプンは反応系内で多価アルコール溶媒と分離し、沈殿析出する。その結果、発泡できるような均一な液化生成物は得られなかった。なお、比較例４では均一な液化生成物（ポリオール）は得られたが、生成物の水酸基価は６８０ｍｇＫＯＨ／ｇと高かった。これはＤＰＧ自身の分子量が低く水酸基価が高いからである。
【００９６】
比較例４の糖類由来ポリオールと、従来ポリオールのＧＰ４００、ＰＥ４５０またはＭＮ３００との混合物は、すべてゲル状の物質が析出し、静置したら全体がゲル状になった（表２参照）。
【００９７】
また、比較例４の糖類由来ポリオールを単独で水発泡した場合（この糖類由来ポリオールは、従来のポリオールと相溶性が悪く、従来ポリオール併用の発泡は困難であったので、従来ポリオールを併用せずに単独で発泡させてポリウレタン発泡体を調製した）、発泡過程で原料の相分離が認められた。得られた発泡体に微小な色の斑が見られ、セルも均一ではなかった。発泡体の独立気泡率は１３％と低かった（表２参照）。
【００９８】
また、比較例４の糖類由来ポリオールを有機発泡剤（ＨＣＦＣ−１４１ｂ）で発泡させようとしたが、この糖類由来ポリオールはＨＣＦＣ−１４１ｂと相溶性がないので、評価に値する発泡体は得られなかった。
【００９９】
＜実施例１１〜１３＞
水酸基価がそれぞれ３００、３８０、４８０ｍｇＫＯＨ／ｇ前後になるように液化時間を調整した以外は、実施例２と同様にして糖類由来ポリオールを得た。
【０１００】
得られた糖類由来ポリオールは何れも均一で良好な液状であった（液化状況の評価「○」）。また、実施例１１、１２の各糖類由来ポリオールと、３種類の従来ポリオールとの混合物は、いずれも均一な混合物となり、１週間の保存後においても沈殿、分離はなかった。実施例１３の糖類由来ポリオールとＧＰ４００との混合物は、放置すると少し分離した。実施例１３の糖類由来ポリオールとＰＥ４５０やＭＮ３００との混合は問題がなかった。
【０１０１】
また、得られた各糖類由来ポリオールを水発泡した場合（従来ポリオール併用）、表１に示すように、いずれにおいても均一で良好な発泡体が得られた。また発泡体の独立気泡率は８５％以上と良好であった。
【０１０２】
また、実施例１１、１２の各糖類由来ポリオールを有機発泡剤（ＨＣＦＣ−１４１ｂ）で発泡した場合（従来ポリオール併用）、表１に示すように、いずれも均一で良好な発泡体が得られた。発泡体の独立気泡率は９０％以上で良好であった。なお、実施例１１、１２の糖類由来ポリオールはＨＣＦＣ−１４１ｂ（有機発泡剤）と混合して静置しても分離、沈殿はなかった。また、実施例１３の糖類由来ポリオールではＨＣＦＣ−１４１ｂ（有機発泡剤）との相溶性が多少悪く分離が認められ、発泡体はセル荒れが見られたが、実使用上は問題ないものであった。
【０１０３】
＜比較例８、９＞
水酸基価がそれぞれ２６０、５８０ｍｇＫＯＨ／ｇ前後になるように液化時間を調整した以外は、実施例２と同様にして糖類由来ポリオールを得た。
【０１０４】
得られた糖類由来ポリオールは何れも均一で良好な液状であったが、比較例８の糖類由来ポリオールの脱水率は３１．７％と高い上に、粘度も高かった。一方、比較例９の糖類由来ポリオールの脱水率は３．８％と低かった。また、比較例８の糖類由来ポリオールと、３種類の従来ポリオールとの混合物は、いずれも均一な混合物となり、１週間の保存後においても沈殿、分離はなかった。比較例９の糖類由来ポリオールと、３種類の従来ポリオールとの混合物は、いずれにおいても均一な混合物が得られなかった。比較例９のポリオールは、液化反応中の脱水率が低く、多くの水酸基を有し極性が非常に高いので従来ポリオールとの相溶性が低かった。
【０１０５】
比較例８の糖類由来ポリオールを水発泡した場合（従来ポリオール併用）、概ね均一な発泡体が得られたが、発泡の硬化反応が遅く、粘度も高いので発泡の際に反応速度のバランスが悪くガス抜けが発生した。得られた発泡体は実施例のものと比べると強度が低く、独立気泡率も３６％と低かった（表２参照）。
【０１０６】
比較例９の糖類由来ポリオールの水発泡（従来ポリオール併用）を試みた。比較例９の糖類由来ポリオールは、従来ポリオールとの相溶性が悪く、ポリオール組成物が１週間保存期間中に分離沈殿した。これを強制攪拌することによって分散溶解せしめ、イソシアネートと発泡反応させると、発泡過程中に成分の分離が起こり、得られた発泡体は２相分離し、随所にボイドがあった。
【０１０７】
比較例８の糖類由来ポリオールを有機発泡剤（ＨＣＦＣ−１４１ｂ）で発泡した場合（従来ポリオール併用）、比較例８の糖類由来ポリオールは有機発泡剤と溶解し、均一な混合液が得られたが、糖類由来ポリオールの反応性が低く発泡反応中に少し相分離が見られた。得られた発泡体の強度は低く独立気泡率も低かった（表２参照）。
【０１０８】
比較例９の糖類由来ポリオールを有機発泡剤（ＨＣＦＣ−１４１ｂ）で発泡する（従来ポリオール併用）ことを試みたが、比較例９の糖類由来ポリオールは、従来ポリオール及び発泡剤ＨＣＦＣ−１４１ｂの両方に対して溶解性が悪いので、均一な発泡用ポリオール組成物は得られなかった。
【０１０９】
【表１】
2005206659.tif 000004
【０１１０】
【表２】
2005206659.tif 000005
【０１１１】
【表３】
2005206659.tif 000006
【０１１２】
以下に、各評価項目の評価方法について説明する。
【０１１３】
＜従来ポリオールとの相溶性の評価＞
糖類由来ポリオールと従来ポリオールとの相溶性を調べるために、各糖類由来ポリオールにＧＰ４００、ＰＥ４５０またはＭＮ３００を質量比１：１の比率で添加混合し、溶解状況及び１週間静置保存後の状況を観察した。溶解性及び保存安定性の評価基準は以下のとおりである。
【０１１４】
○：相分離、沈殿・析出がない
△：多少の相分離があるが、沈殿・析出がない
×：相分離し、沈殿又は析出がある。
【０１１５】
＜糖類由来ポリオールの発泡性評価＞
１）水発泡発泡適性
各糖類由来ポリオールに５０％水酸化ナトリウム水溶液でｐＨを５〜７に調整した。ポリオールに含まれる水分は発泡剤となるので、その量を発泡体密度が３０〜３５ｋｇ／ｍ3 になるように調整して、発泡用糖類由来ポリオールとした。
【０１１６】
１−１）従来ポリオールとの併用発泡（実施例１〜１３、比較例１〜３、８、９で実施した）
上記発泡用糖類由来ポリオール１００重量部に対して、ＰＥ４５０を５０重量部、触媒としてジアミン系触媒のＫＬ３１（花王（株）製）を３重量部、整泡剤としてポリオキシアルキレン／ジメチルポリジメチルシロキサン  コポリマー（日本ユニカー（株）製、商品名「Ｌ５４２１」）を３重量部混合して、ポリオール組成物を得た。このポリオール組成物の全活性水素１００モルに対してＮＣＯ基１０５モルとなるようにＰＡＰＩ１３５（ダウ・ポリウレタン日本（株）製、ポリイソシアネート）を液温２５℃で混合し、２００ｍｍ×２００ｍｍ×２００ｍｍの木製のボックス内に投入して発泡させた。得られた発泡体の表面及びコア部の状態を観察すると共に、コア部からサンプリングをし、密度及び独立気泡率を測定した。発泡適性（フォーム外観）の判定の基準は次の通りである。
【０１１７】
○：良好なフォーム形状である
△：セル形状が不均一な部分やボイドが多少見られるがおおむね良好である
×：混合むらがあり、ボイドが随所に見られる。
【０１１８】
１−２）糖類由来ポリオールの単独発泡（実施例１〜４、比較例４で実施した）
従来ポリオールＰＥ４５０を使用しないものとした以外は、上記水発泡と同じ条件で糖類由来ポリオールから発泡体を調製した。評価結果を表３に示す。発泡適性（フォーム外観）の判定の基準は前記と同様である。
【０１１９】
２）有機発泡剤（ＨＣＦＣ−１４１ｂ）発泡適性
糖類由来ポリオールにイミダゾールでｐＨを５〜７に調製して、発泡用糖類由来ポリオールとした。
【０１２０】
２−１）従来ポリオールとの併用発泡（実施例１〜１３、比較例１〜３、８で実施した）
上記発泡用糖類由来ポリオール１００重量部に対して、ＰＥ４５０を５０重量部、発泡剤であるＨＣＦＣ−１４１ｂを３０重量部、触媒としてジアミン系触媒のＫＬ３１（花王（株）製）を４重量部、整泡剤としてポリオキシアルキレン／ジメチルポリジメチルシロキサン  コポリマー（日本ユニカー（株）製、商品名「Ｌ５４２１」）を３重量部混合して、ポリオール組成物を得た。このポリオール組成物の全活性水素１００モルに対してＮＣＯ基１０５モルとなるようにＰＡＰＩ１３５（ダウ・ポリウレタン日本（株）製、ポリイソシアネート）を液温２５℃で混合し、２００ｍｍ×２００ｍｍ×２００ｍｍの木製のボックス内に投入して発泡させた。得られた発泡体の表面及びコア部の状態を観察すると共に、コア部からサンプリングをし、密度及び独立気泡率を測定した。発泡適性（フォーム外観）の判定の基準は次の通りである。
【０１２１】
○：良好なフォーム形状である
△：セル形状が不均一な部分やボイドが多少見られるがおおむね良好である
×：混合むらがあり、ボイドが随所に見られる。
【０１２２】
２−２）糖類由来ポリオールの単独発泡（実施例１〜４のみで実施した）
従来ポリオールＰＥ４５０を使用しないものとした以外は、上記有機発泡剤による発泡と同じ条件で糖類由来ポリオールから発泡体を調製した。評価結果を表３に示す。発泡適性（フォーム外観）の判定の基準は前記と同様である。